【手続補正書】
【提出日】平成24年6月18日(2012.6.18)
【手続補正１】
【補正対象書類名】特許請求の範囲
【補正対象項目名】請求項１
【補正方法】変更
【補正の内容】
【請求項１】
下記化学式：
（ＭｋＢａａ−ｘＥｕｘ）（ａ+ｋ）Ｏ・（Ｍｇｂ−ｙＭｎｙ）ｂＯ・ｃ（ＳｉＯ２）で示され、
式中、Ｍは、アルカリ土類金属のＣａ（カルシウム），Ｓｒ（ストロンチウム）であり、
ｋは、０又は０．３であり、
ａは、２≦ａ≦３．５であり、
ｂは、０．７５≦ｂ≦２であり、
ｃは、１．５＜ｃ≦３であり、
ｘは、０．０１≦ｘ≦０．２であり、
ｙは、０．０２≦ｙ≦０．４である残光性発光体であって、
前記残光性発光体は、励起光照射時における蛍光の発光色と、前記励起光停止後における残光の発光色が異なり、
前記励起光停止後における残光時間が、２ｍｓから５ｓであることを特徴とする残光性発光体。
【手続補正２】
【補正対象書類名】特許請求の範囲
【補正対象項目名】請求項２
【補正方法】変更
【補正の内容】
【請求項２】
前記残光性発光体は、
ａ＝３であり、
ｂ＝１であり、
ｃ＝２であり、
０．０５≦ｘ≦０．１であり、
０．０５≦ｙ≦０．２５であることを特徴とする請求項１記載の残光性発光体。
【手続補正３】
【補正対象書類名】明細書
【補正対象項目名】００１５
【補正方法】変更
【補正の内容】
【００１５】
また、本発明は、ｋ＝０又は３であり、ａ＝３であり、ｂ＝１であり、ｃ＝２であり、０．０５≦ｘ≦０．１であり、０．０５≦ｙ≦０．２５であることを特徴とする残光性発光体である。
【手続補正４】
【補正対象書類名】明細書
【補正対象項目名】００２６
【補正方法】変更
【補正の内容】
【００２６】
また、ｋ＝０又は３であり、ａ＝３であり、ｂ＝１であり、ｃ＝２であり、０．０５≦ｘ≦０．１であり、０．０５≦ｙ≦０．２５の残光性発光体である。
【手続補正５】
【補正対象書類名】明細書
【補正対象項目名】００３８
【補正方法】変更
【補正の内容】
【００３８】
本発明の一実施の形態における残光性発光体の残光時間（寿命）と、その測定方法について説明する。励起光源は、中心波長３６５ｎｍのＬＥＤ光源を使用し、発光検知は、シリコンフォトダイオード検出器を使用した。励起光の点灯時間及び消灯時間は、パルスジェネレータで制御し、図６（ａ）に示すように、照射時間を４００ｍｓ、その後の停止時間を最大５ｓとした。シリコンフォトダイオード検出器を通して電気信号に変換されたシグナルは、ＡＤ変換器によりＡＤ変換し、励起光のシグナルが０Ｖになった時間を０ｓとし、残光性発光体のシグナルが０Ｖになった時間を残光時間（寿命）とする。本発明の一実施の形態における残光性発光体は、３６５ｎｍ励起において、照射時間を４００ｍｓとして波長６００ｎｍを中心波長とする残光時間（寿命）が９１ｍｓであり、励起光照射停止５０ｍｓ後も残光の検出が可能であった。残光は、２ｍｓから５ｓであり、視認可能な残光は、１０ｍｓ以上であり、より好ましいのは、２０ｍｓ以上の残光時間を持つことが視認性の観点から有効である。さらに、秘匿性を考慮した場合は、５ｓ以下が好ましく、より好ましいのは、１ｓ以下である。
【手続補正６】
【補正対象書類名】明細書
【補正対象項目名】００５０
【補正方法】変更
【補正の内容】
【００５０】
表２に示す配合の原料を正確に秤量し、エタノール溶媒中、十分に混合して乾燥させた。十分に混合した粉体をアルミナ製容器に入れ、還元雰囲気（Ｎ２＋Ｈ２(４％) ）中において、１４２０℃で２時間焼成した。この反応により得られた焼成物を残光性発光体１−（１）とする。残光性発光体１−（１）は、２．９５Ｂａ・０．９Ｍｇ・Ｓｉ２Ｏ８：０．０５Ｅｕ・０．０６２Ｍｎで表される。
【手続補正７】
【補正対象書類名】明細書
【補正対象項目名】００５１
【補正方法】変更
【補正の内容】
【００５１】
【表２】
2011144244.tif 000001
【手続補正８】
【補正対象書類名】明細書
【補正対象項目名】００５６
【補正方法】変更
【補正の内容】
【００５６】
同様にして、Ｅｕ及びＭｎの置換割合を表３のように変化させたほかは、残光性発光体１−（１）と同一の条件で、残光性発光体１−（２）〜１−（１７）を作製し、発光特性を測定した。蛍光及びりん光スペクトルの積分値を算出し、残光性発光体１−（１）を１００としたときの相対値を表３に示した。この結果から、蛍光及びりん光の双方の発光強度が高くなる組成は、Ｂａ３ＭｇＳｉ２Ｏ８の母体組成に対しＥｕを０．０５モル及びＭｎ０．０６２モル置換した場合であることがわかった。
【手続補正９】
【補正対象書類名】明細書
【補正対象項目名】００５７
【補正方法】変更
【補正の内容】
【００５７】
【表３】
2011144244.tif 000002
【手続補正１０】
【補正対象書類名】明細書
【補正対象項目名】００５８
【補正方法】変更
【補正の内容】
【００５８】
表４に示す配合の原料を正確に秤量し、エタノール溶媒中、十分に混合して乾燥させた。十分に混合した粉体をアルミナ製容器に入れ、還元雰囲気（Ｎ２＋Ｈ２(４％) ）中において、１４２０℃で２時間焼成した。この反応により得られた焼成物を残光性発光体２−（１）とする。残光性発光体２−（１）は、２．６５Ｂａ・０．３Ｓｒ・０．８Ｍｇ・Ｓｉ２Ｏ８：０．０５Ｅｕ・０．１２３Ｍｎで表される。
【手続補正１１】
【補正対象書類名】明細書
【補正対象項目名】００６２
【補正方法】変更
【補正の内容】
【００６２】
【表５】
2011144244.tif 000003
【手続補正１２】
【補正対象書類名】明細書
【補正対象項目名】００６３
【補正方法】変更
【補正の内容】
【００６３】
表６に示す配合の原料を正確に秤量し、エタノール溶媒中、十分に混合して乾燥させた。十分に混合した粉体をアルミナ製容器に入れ、還元雰囲気（Ｎ２＋Ｈ２(４％) ）中においとて、１４２０℃で２時間焼成した。この反応により得られた焼成物を残光性発光体３−（３）する。残光性発光体３−（３）は、２．６５Ｂａ・０．３ＣａＯ・０．８Ｍｇ・Ｓｉ２Ｏ８：０．０５Ｅｕ・０．０１２３Ｍｎで表される。
【手続補正１３】
【補正対象書類名】明細書
【補正対象項目名】００６７
【補正方法】変更
【補正の内容】
【００６７】
同様にして、Ｅｕ及びＭｎの置換割合を表７のように変化させた他、残光性発光体３−（３）と同一の条件で残光性発光体３−（１）〜３−（５）を作製し、発光特性を測定した。蛍光及びりん光スペクトルの積分値を算出し、残光性発光体１−（１）を１００としたときの相対値を表７に示した。
【手続補正１４】
【補正対象書類名】明細書
【補正対象項目名】００６８
【補正方法】変更
【補正の内容】
【００６８】
【表７】
2011144244.tif 000004
【手続補正１５】
【補正対象書類名】明細書
【補正対象項目名】００８９
【補正方法】変更
【補正の内容】
【００８９】
（比較例１）
次に、本発明の残光性発光体の実施例との比較を行うため、比較例の発光体について説明する。表１５に示す配合の原料を正確に秤量し、エタノール溶媒中、十分に混合して乾燥させた。十分に混合した粉体をアルミナ製容器に入れ、還元雰囲気（Ｎ２＋Ｈ２(４％) ）中において、１４２０℃で２時間焼成した。比較例１の発光体は、２．９５Ｂａ・０．４Ｍｇ・Ｓｉ２Ｏ８：０．０５Ｅｕ・０．０６２Ｍｎで表される化合物を主として含む。